식 ( E 11 ) 은 , 하 기 방법 으로 합성 했 다 . 온도계 , 환류 냉각기 , 및 교반기 를 구비 한 내용 적 200 mL 의 반응 용기 에 실세 스 퀴옥산 유도체 ( DD - 4 H ) 를 100 g ( 76 . 8 mmol ) , 비닐기 당량 으로부터 계산 한 분자량 이 2600 인 양 말단 비닐 실리콘 81 . 7 g ( 31 . 4 mmol ) , 및 사 일 라 플레인 FM - 2205 를 22 . 8 g ( 31 . 7 mmol ) , 용매 로서 톨루엔 을 182 g 넣 었 다 . 질소 분위기 하 , 가열 교반 을 개시 하 였 다 . 내용물 이 115 ℃ 에 도달 한 후 , 칼 스테드 백금 촉매 3 μ l 를 부가 하 고 , 그대로 24 시간 , 115 ℃ 로 가열 교반 을 행하 였 다 . 그 후 , 증발기 로 120 ℃, 1 mmHg 의 감압 조건 하 에서 톨루엔 을 증류 제거 했 다 . 얻 어 진 생성물 의 분자량 을 GPC 에 의해 분석 한 바 , 수 평균 분자량 : Mn = 14100 , 중량 평균 분자량 : Mw = 67200 이 었 다 . 굴절 율 은 1 . 471 이 었 다 .